(57)【要約】【課題】付加的な加工工程を用いずに、平滑なせん断端面を得るこのできる、打抜き加工装置及び方法を提供すること。【解決手段】ポンチ金型２、ダイス金型３およびしわ押さえ金型４の組み合わせにより構成される金属板の打抜き加工装置において、ポンチ金型の移動に連動した、しわ押さえ金型の加圧手段を有する打抜き加工装置。この加工装置を用いて金属板の打抜き加工を行うに際し、しわ押さえ金型４の加圧範囲を、ポンチ金型２の外径より大きく、金属板１の板厚の２倍以下とする打抜き加工方法。【選択図】        図１
2004283875.tif 000002
【特許請求の範囲】
【請求項１】
ポンチ金型、ダイス金型およびしわ押さえ金型の組み合わせにより構成される金属板の打抜き加工装置において、ポンチ金型の移動に連動した、しわ押さえ金型の加圧手段を有することを特徴とする打抜き加工装置。
【請求項２】
ポンチ金型、ダイス金型およびしわ押さえ金型の組み合わせによる金属板の打抜き加工方法において、しわ押さえ金型の加圧範囲を、ポンチ金型の外径より大きく、金属板の板厚の２倍以下とすることを特徴とする打抜き加工方法。
【請求項３】
しわ押さえ金型の最大加圧力を、金属板の降伏応力より大きくすることを特徴とする請求項２記載の打抜き加工方法。
【発明の詳細な説明】
【０００１】
【発明の属する技術分野】
本発明は、金属板の精密打抜き加工に関し、特に打抜き加工後に平滑なせん断端面形状を得るための加工装置及び加工方法に関する。
【０００２】
【従来の技術】
従来、プレス加工による板材のせん断加工では、一般にポンチ金型が板材に食い込む途中で、せん断方向に亀裂が発生・進展するため、打抜き加工後のせん断端面には、図３に示すように、平滑なせん断面と凹凸のある破断面が現れる。このような破断面を有する部材は、切り欠き効果により疲労強度が低下するという問題があった。
【０００３】
これに対して、平滑なせん断端面を得るため、種々の方法が提案されている。すなわち、加工後端面を研磨して平滑にしたり、切り欠き部にショットピーニングを施して面をならすと共に局部残留応力の開放、圧縮残留応力の付与により疲労強度を向上される方法、事前に打抜き部近傍にコイニング加工を施す方法（特許文献１）、あるいは、打抜き後の切り欠き部にコイニング加工を施す方法（特許文献２）、またあるいは、段付ポンチ金型を用いてせん断とコイニングを同時に行う方法（特許文献３）などがある。
また、破断面の無い、打ち抜きを行うため、ナイフエッジ状のＶリングを持つ板押さえと逆押さえを用いたファインブランキングや、上下抜きが知られている。
【０００４】
【特許文献１】
特開平２−２８０９２６号公報
【特許文献２】
特開平６−５７３２５号公報
【特許文献３】
特開平２−１４７１２９号公報
【０００５】
【発明が解決しようとする課題】
前述した、後処理で、研磨やピーニング処理を施す方法は、著しく生産性が低下して、コスト増大を招く。また、特許文献１、特許文献２等で開示されている打抜きの前後でコイニング加工を施す方法は、多段加工を行うプレス機の能力に余裕が無い場合は適用できず、さらに、だれ・かえりを少なくすることはできても、せん断端面を平滑にする効果は期待できない。同様に、特許文献３で開示されているように、同時加工であっても、コイニング加工を施す方法は、せん断端面を平滑にする効果は期待できない。また、ファインブランキングや上下抜きは、複雑な機構を有するプレス機が必要であり、設備費が増大する、という課題がある。
【０００６】
これに対して本発明は、既存のプレス機を用いて、工程数を増やすことなく、容易に適用できる、だれ・かえりを少なくすると共に、せん断端面を平滑にする加工装置及び方法を提供することを目的とする。
【０００７】
【課題を解決するための手段】
係る課題を解決するため、本発明の手段は、以下のとおりである。
（１）ポンチ金型、ダイス金型およびしわ押さえ金型の組み合わせにより構成される金属板の打抜き装置において、ポンチ金型の移動に連動した、しわ押さえ金型の加圧手段を有することを特徴とする打抜き加工装置。
（２）ポンチ金型、ダイス金型およびしわ押さえ金型の組み合わせによる金属板の打抜き方法において、しわ押さえ金型の加圧範囲を、ポンチ金型の外径より大きく、金属板の板厚の２倍以下とすることを特徴とする打抜き加工方法。
（３）しわ押さえ金型の最大加圧力を、金属板の降伏応力より大きくすることを特徴とする（２）記載の打抜き加工方法。
【０００８】
【発明の実施の形態】
以下に図面を用いて詳細を説明する。
前記（２）、（３）に記載の発明に係る打抜き方法を用いた、前記（１）の発明に係るプレス金型装置の断面図を図１に示す。図１は初期状態を示す図であり、加工中の断面図を図２に示す。
金属板１は、ポンチ金型２の下降により、ダイス金型３とポンチ金型２との間で、せん断により分離される。ポンチ金型２の下降に伴い、押さえ金型４によって板材１はダイス金型３に押し付けられる。
【０００９】
また図２に示すように、押さえ金型４と支持金型７の間に固定されたばね５の弾性変形により、ポンチ金型２の下降につれて、押し付け圧力が増大することになる。この時、押さえ金型４と金属板１の接触部６の幅をポンチ金型２の外径より大きく、金属板１の板厚の２倍以下とすることで、せん断端面近傍には大きな圧縮応力が発生する。接触部６の幅が大きいと、十分な圧縮応力が得られないため、多くとも板厚の２倍程度以下の範囲にする必要がある。また接触部６の幅が小さ過ぎると、押さえ効果が不十分になり、板材１が跳ね上がり、せん断加工中の亀裂発生を防止する効果が得られないので、ポンチ金型２の外径より大きくする。その結果、せん断加工中の亀裂発生を防止し、平滑なせん断面のみからなる端面形状が得られる。
また、せん断加工中の亀裂発生を防止するためには少なくとも、金属板の降伏応力よりも大きくする必要があり、それ以下では十分な効果が得られない。また、ばねの弾性係数や個数を調節することで、適正な圧縮力を得ることができる。
本発明において、金属板としてアルミ、チタン、鋼等の板を使用できる。
【００１０】
【実施例】
上述の発明をもとに、本発明例として図１に示す金型装置を試作し、薄鋼板の打抜き加工を行った。
用いた材料は、板厚２．３ｍｍの軟鋼板で、□１００ｍｍの正方形板の中央に、直径２０ｍｍの円孔打抜きを種々の条件で行った。実験は、押さえ金型の接触幅ａ、およびポンチ金型とダイス金型とのクリアランスｃを種々変更して行い、打抜き後の端面性状、すなわち図３に示される板厚ｔに対する平滑なせん断面ｂの割合（ｂ／ｔ）を評価した。その結果を表１に示す。
しわ押さえには、バネ定数５［ｋＮ／ｍｍ］のばねを４箇所用いた。表中（＊１）最大接触面圧は、ポンチ金型下死点（＝２．３ｍｍ）で接触面に発生する面圧である。
【００１１】
【表１】
2004283875.tif 000003
【００１２】
比較例として、鋼板全面を押さえた場合の結果を示すが、加圧幅を板材の板幅程度に狭くし、接触部の面圧を増大させることにより、平滑なせん断面は、大幅に増大することが判る。またクリアランスが狭いほど、効果も大きい。
【００１３】
【発明の効果】
本発明により、加工工程を増やすことなく、かつ安価に、良好な平滑端面を得ることができ、加工品の疲労強度や孔拡げ性が大幅に向上する。
【図面の簡単な説明】
【図１】本発明例の打抜き加工方法を用いたプレス金型装置の断面図を示す。
【図２】本発明例の打抜き加工方法を用いたプレス金型装置の加工中の断面図を示す。
【図３】打抜き端面形状の断面図を示す。
【符号の説明】
１    金属板
２    ポンチ金型
３    ダイス金型
４    押さえ金型
５    ばね
６    接触部
７    支持金型
【図１】
2004283875.tif 000004
【図２】
2004283875.tif 000005
【図３】
2004283875.tif 000006